(57)【要約】【課題】接合された金属部材を容易に平坦にすることができる接合方法を提供する。【解決手段】一対の金属部材１，１の一端側の端面１ａ，１ａ同士を突き合わせて突合せ部Ｊを形成する準備工程と、金属部材１，１の表面１ｂ，１ｂ側から突合せ部Ｊに摩擦攪拌を行う第一の本接合工程と、金属部材１，１の裏面１ｃ，１ｃ側から突合せ部Ｊに摩擦攪拌を行う第二の本接合工程と、を含み、第一の本接合工程では、金属部材１，１の他端側に対して一端側が高くなるように金属部材１，１を傾斜させた状態で回転ツールを用いて摩擦攪拌を行い、第一の本接合工程終了後に、摩擦攪拌で発生したバリを除去し、金属部材１，１を裏返し、第二の本接合工程では、回転ツールよりも小型の小型回転ツールを用いて摩擦攪拌を行うことを特徴とする。【選択図】図３
2015150596.tif 000002
【特許請求の範囲】
【請求項１】
一対の金属部材の一端側の端面同士を突き合わせて突合せ部を形成する準備工程と、
前記金属部材の表面側から前記突合せ部に摩擦攪拌を行う第一の本接合工程と、
前記金属部材の裏面側から前記突合せ部に摩擦攪拌を行う第二の本接合工程と、を含み、
前記第一の本接合工程では、前記金属部材の他端側に対して一端側が高くなるように前記金属部材を傾斜させた状態で回転ツールを用いて摩擦攪拌を行い、
前記第一の本接合工程終了後に、摩擦攪拌で発生したバリを除去し、前記両金属部材を裏返し、
前記第二の本接合工程では、前記回転ツールよりも小型の小型回転ツールを用いて摩擦攪拌を行うことを特徴とする接合方法。
【請求項２】
前記準備工程では、架台と前記金属部材の裏面側との間にスペーサーを配置するとともに、前記スペーサーを用いて前記他端側に対して前記一端側が高くなるように前記各金属部材を傾斜させることを特徴とする請求項１に記載の接合方法。
【請求項３】
前記金属部材を載置する架台に凸部を設けておき、前記準備工程では、前記凸部を用いて前記他端側に対して前記一端側が高くなるように前記各金属部材を傾斜させることを特徴とする請求項１に記載の接合方法。
【請求項４】
前記金属部材を載置する架台に傾斜載置部を設けておき、前記準備工程では、前記傾斜載置部を用いて前記他端側に対して前記一端側が高くなるように前記金属部材の少なくともいずれか一方を傾斜させることを特徴とする請求項１に記載の接合方法。
【請求項５】
前記第二の本接合工程では、前記第一の本接合工程で形成された塑性化領域に前記小型回転ツールの攪拌ピンを入り込ませつつ摩擦攪拌を行うことを特徴とする請求項１乃至請求項４のいずれか一項に記載の接合方法。
【発明の詳細な説明】
【技術分野】
【０００１】
本発明は、摩擦攪拌による金属部材同士の接合方法に関する。
【背景技術】
【０００２】
金属部材同士を接合する方法として、摩擦攪拌接合（ＦＳＷ＝Friction Stir Welding）が知られている。摩擦攪拌接合とは、回転ツールを回転させつつ金属部材同士の突合せ部に沿って移動させ、回転ツールと金属部材との摩擦熱により突合せ部の金属を塑性流動させることで、金属部材同士を固相接合させるものである。
【０００３】
特許文献１には、金属部材同士の端部同士を突き合わせて形成された突合せ部に回転ツールを挿入して、金属部材同士の表面側及び裏面側から突合せ部を摩擦攪拌接合する発明が開示されている。摩擦攪拌接合を行うと、回転ツールの移動軌跡に塑性化領域が形成されるが、当該塑性化領域が熱収縮するため、接合後の金属部材同士が凹状となるように変形してしまう。
【先行技術文献】
【特許文献】
【０００４】
【特許文献１】特開２００８−２９００９２号公報
【発明の概要】
【発明が解決しようとする課題】
【０００５】
金属部材同士の表面側から摩擦攪拌を行った後に金属部材同士を裏返すと、金属部材同士が上方に凸状となるように反った状態となる。この状態で金属部材同士の裏面側から摩擦攪拌を行うと、回転ツールのショルダ部と金属部材との接触部分が大きくなるため回転ツールの操作性が低下するという問題がある。かかる問題を解消するために、例えば、特許文献１に示すように、接合後の金属部材をロール部材で挟持しつつ当該金属部材に対してロール部材を相対移動させて、凹状に変形した金属部材を平坦にすればよいが、当該矯正作業が煩雑になる。
【０００６】
また、金属部材同士の裏面側から突合せ部に摩擦攪拌を行った後も、金属部材同士の裏面側（摩擦攪拌を行った面側）が凹状となるように変形するため、再度矯正作業を行わなければならず、作業手間がかかるという問題がある。
【０００７】
このような観点から、本発明は、摩擦攪拌による金属部材同士の接合方法において、接合された金属部材を容易に平坦にすることができる接合方法を提供することを課題とする。
【課題を解決するための手段】
【０００８】
このような課題を解決するために本発明は、一対の金属部材の一端側の端面同士を突き合わせて突合せ部を形成する準備工程と、前記金属部材の表面側から前記突合せ部に摩擦攪拌を行う第一の本接合工程と、前記金属部材の裏面側から前記突合せ部に摩擦攪拌を行う第二の本接合工程と、を含み、前記第一の本接合工程では、前記金属部材の他端側に対して一端側が高くなるように前記金属部材を傾斜させた状態で回転ツールを用いて摩擦攪拌を行い、前記第一の本接合工程終了後に、摩擦攪拌で発生したバリを除去し、前記両金属部材を裏返し、前記第二の本接合工程では、前記回転ツールよりも小型の小型回転ツールを用いて摩擦攪拌を行うことを特徴とする。
【０００９】
かかる接合方法によれば、第一の本接合工程を行う際に、金属部材同士を予め傾斜させておき、摩擦攪拌接合後の熱収縮を利用することで、接合された金属部材を平坦にすることができる。これにより、金属部材同士が平坦な状態で第二の本接合工程を行うことができる。また、第一の本接合工程後にバリ切除工程を行うことで、第二の本接合工程において、金属部材がガタつくことなく安定して摩擦攪拌を行うことができる。また、第二の本接合工程を行う際に、小型回転ツールで摩擦攪拌を行うため、摩擦攪拌接合後の熱収縮の発生を抑制することができる。これにより、第二の本接合工程後の金属部材を容易に平坦にすることができる。
【００１０】
また、前記準備工程では、架台と前記金属部材の裏面側との間にスペーサーを配置するとともに、前記スペーサーを用いて前記他端側に対して前記一端側が高くなるように前記各金属部材を傾斜させることが好ましい。
また、前記金属部材を載置する架台に凸部を設けておき、前記準備工程では、前記凸部を用いて前記他端側に対して前記一端側が高くなるように前記各金属部材を傾斜させることが好ましい。
また、前記金属部材を載置する架台に傾斜載置部を設けておき、前記準備工程では、前記傾斜載置部を用いて前記他端側に対して前記一端側が高くなるように前記金属部材の少なくともいずれか一方を傾斜させることが好ましい。
【００１１】
かかる接合方法によれば、突合せ部が高くなるように金属部材を容易に傾斜させることができる。
【００１２】
また、前記第二の本接合工程では、前記第一の本接合工程で形成された塑性化領域に前記小型回転ツールの攪拌ピンを入り込ませつつ摩擦攪拌を行うことが好ましい。
【００１３】
かかる接合方法によれば、第一の本接合工程において塑性化領域内に形成された接合欠陥を第二の本接合工程で再度摩擦攪拌することができるため、接合部の水密性及び気密性を高めることができる。
【発明の効果】
【００１４】
本発明に係る接合方法よれば、接合された金属部材を容易に平坦にすることができる。
【図面の簡単な説明】
【００１５】
【図１】本発明の第一実施形態に係る接合方法を示す断面図であって、（ａ）は準備工程を示し、（ｂ）は第一の本接合工程を示す。
【図２】第一実施形態に係る接合方法を示す断面図であって、（ａ）はバリ除去工程を示し、（ｂ）は第二の本接合工程の接合前を示す。
【図３】第一実施形態に係る接合方法を示す断面図であって、第二の本接合工程の接合中を示す。
【図４】（ａ）は架台の第一変形例を示し、（ｂ）は架台の第二変形例を示す。
【発明を実施するための形態】
【００１６】
［第一実施形態］
本発明の第一実施形態について図面を参照して詳細に説明する。まずは、本実施形態で用いる第一架台について説明する。
【００１７】
図１の（ａ）に示すように、第一実施形態に係る接合方法では、第一架台ＫＡを用いる。第一架台ＫＡは、基板Ｋ１と、クランプＫ２とで構成されている。
【００１８】
基板Ｋ１は、金属製であって、直方体を呈する。クランプＫ２は、基板Ｋ１の表面に複数個設けられている。クランプＫ２は、基板Ｋ１に金属部材１，１を移動不能に拘束する部材である。
【００１９】
次に、第一実施形態に係る接合方法について説明する。図１の（ａ）に示すように、第一実施形態では、金属部材１，１の端部同士を突き合わせて形成された突合せ部Ｊを摩擦攪拌によって接合する。第一実施形態に係る接合方法では、準備工程と、第一の本接合工程と、バリ切除工程と、第二の本接合工程とを行う。
【００２０】
準備工程は、突合せ部Ｊが高くなるように、金属部材１，１を第一架台ＫＡに固定する工程である。準備工程では、金属部材１，１の一端側の端面１ａ，１ａを突き合わせて突合せ部Ｊを形成しつつ、金属部材１，１の一端側をスペーサー１０の上に配置する。また、金属部材１，１の他端側をクランプＫ２で固定する。つまり、金属部材１，１の他端側に対して一端側（端面１ａ，１ａ側）が高くなるように金属部材１，１を傾斜させる。これにより、突合せ部Ｊが最も高くなる状態で金属部材１，１が固定される。
【００２１】
金属部材１は、金属製の板状部材である。金属部材１，１は、同等の形状になっている。また、金属部材１，１は同等の材料で形成されている。金属部材１の材料は、摩擦攪拌可能な金属であれば特に制限されないが、例えば、アルミニウム、アルミニウム合金、銅、銅合金、チタン、チタン合金、 マグネシウム、マグネシウム合金等から適宜選択すればよい。
【００２２】
スペーサー１０は、基板Ｋ１の中央に配置される板状部材である。スペーサー１０は、突合せ部Ｊの延長方向に沿って配置される。スペーサー１０の材料は特に制限されるものではない。
【００２３】
金属部材１，１が第一架台ＫＡに固定されると、端面１ａ，１ａの下端は当接した状態となるが、端面１ａ，１ａの上端はわずかに離間した状態となる。本実施形態に係る「突合せ部」とは、端面１ａ，１ａが突き合わされており、端面１ａ，１ａ間で形成される空間断面がＶ字状を呈する状態も含むものである。
【００２４】
金属部材１，１の傾斜角度は、特に限定されないが、金属部材１，１の材質、各部位の寸法、後記する本接合工程の入熱量や接合後の熱収縮等を考慮して、第一の本接合工程後の熱収縮によって金属部材１，１が平坦になるような傾斜角度を適宜設定すればよい。
【００２５】
第一の本接合工程は、突合せ部Ｊに対して金属部材１，１の表面１ｂ，１ｂ側から摩擦攪拌接合を行う工程である。図１の（ｂ）に示すように、第一の本接合工程は、本実施形態では回転ツールＧを用いる。回転ツールＧは、円柱状を呈するショルダ部Ｇ１と、ショルダ部Ｇ１の下端面から突出する攪拌ピンＧ２とで構成されている。攪拌ピンＧ２は、錐台形状を呈する。
【００２６】
第一の本接合工程では、金属部材１，１の表面１ｂ，１ｂ側から突合せ部Ｊに対して回転した回転ツールＧの攪拌ピンＧ２を挿入する。そして、突合せ部Ｊに沿って回転ツールＧを相対移動させる。
【００２７】
本実施形態では、ショルダ部Ｇ１の下端面を、表面１ｂ，１ｂよりも数ミリ程度押し込んで摩擦攪拌を行う。回転する回転ツールＧによって端面１ａ，１ａの金属が摩擦攪拌されて金属部材１，１が接合される。回転ツールＧの移動軌跡には、塑性化領域Ｗ１が形成される。金属部材１，１に対する攪拌ピンＧ２の挿入深さは適宜設定すればよいが、攪拌ピンＧ２の先端を突合せ部Ｊの深さ方向の３／４以上の位置まで挿入することが好ましい。第一の本接合工程が終了したら、クランプＫ２を解除して金属部材１，１を放置する。また、第一架台ＫＡからスペーサー１０を取り除く。
【００２８】
図２の（ａ）に示すように、バリ切除工程は、第一の本接合工程で発生したバリＶを切除する工程である。バリ切除工程では、金属部材１，１の表面１ｂ，１ｂに発生したバリＶを切除して表面１ｂ，１ｂを平担にする。
【００２９】
第二の本接合工程は、突合せ部Ｊに対して金属部材１，１の裏面１ｃ，１ｃ側から摩擦攪拌接合を行う工程である。図２の（ｂ）に示すように、第二の本接合工程では、まず、金属部材１，１を裏返し、クランプＫ２を介して第一架台ＫＡに金属部材１，１を移動不能に拘束する。金属部材１，１の表面１ｂ，１ｂは、基板Ｋ１の表面と面接触する。
【００３０】
第二の本接合工程では、小型回転ツールＨを用いる。小型回転ツールＨは、回転ツールＧよりも小型になっている。小型回転ツールＨは、ショルダ部Ｈ１と、ショルダ部Ｈ１の下端面から突出する攪拌ピンＨ２とで構成されている。攪拌ピンＨ２は、錐台形状を呈する。
【００３１】
図３の（ａ）に示すように、第二の本接合工程では、金属部材１，１の裏面１ｃ，１ｃから突合せ部Ｊに対して回転した小型回転ツールＨの攪拌ピンＨ２を挿入する。そして、突合せ部Ｊに沿って小型回転ツールＨを相対移動させる。
【００３２】
本実施形態では、小型回転ツールＨのショルダ部Ｈ１の下端面を、裏面１ｃ，１ｃよりも数ミリ程度押し込んで摩擦攪拌を行う。回転する小型回転ツールＨによって端面１ａ，１ａの金属が摩擦攪拌されて金属部材１，１が接合される。小型回転ツールＨの移動軌跡には、塑性化領域Ｗ２が形成される。金属部材１，１に対する攪拌ピンＨ２の挿入深さは適宜設定すればよいが、塑性化領域Ｗ１と塑性化領域Ｗ２とが接触する程度に挿入することが好ましい。より好ましくは、本実施形態のように攪拌ピンＨ２が塑性化領域Ｗ１に入り込む程度に挿入することがこのましい。以上の工程によって金属部材１，１が接合される。
【００３３】
以上説明した本実施形態に係る接合方法によれば、第一の本接合工程を行う際に、金属部材１，１同士を予め傾斜させておき、摩擦攪拌接合後の熱収縮を利用することで、第一の本接合工程後に接合された金属部材１，１を平坦にすることができる。これにより、金属部材１，１を裏返しても金属部材１，１が平坦となっているため、第二の本接合工程を好適に行うことができる。
【００３４】
また、第二の本接合工程を行う際に、小型回転ツールＨで摩擦攪拌を行うため、第二の本接合工程後の熱収縮の発生を抑制することができる。これにより、第二の本接合工程後の金属部材１，１を容易に平坦にすることができる。
【００３５】
また、第一の本接合工程後にバリ切除工程を行うことで、第二の本接合工程において、金属部材１，１がガタつくことなく安定して摩擦攪拌を行うことができる。
【００３６】
また、本実施形態の接合方法のように、第二接合工程を行う際に、塑性化領域Ｗ１に攪拌ピンＨ２を入り込ませることにより、塑性化領域Ｗ１の先端側を再度攪拌することができる。これにより、塑性化領域Ｗ１に接合欠陥が発生した場合に、塑性化領域Ｗ１が再度摩擦攪拌されるため、当該接合欠陥を修復することができる。よって、接合部の水密性及び気密性を高めることができる。
【００３７】
また、第一架台ＫＡと金属部材１，１との間にスペーサー１０を配置することにより、金属部材１，１を傾斜させつつ金属部材１，１同士を突き合わせる作業を容易に行うことができる。また、スペーサー１０の高さを変更するだけで、金属部材１，１の傾斜角度を変更することができる。
【００３８】
また、本実施形態では、第一の本接合工程及び第二の本接合工程を第一架台ＫＡのみで行うことができるため、摩擦攪拌で用いられる装置点数を削減することができる。
【００３９】
なお、本実施形態ではスペーサー１０を用いて金属部材１，１を傾斜させたが、突合せ部Ｊが高くなるように金属部材１，１を傾斜させることが可能であれば、スペーサー１０を省略してもよい。
【００４０】
［第一変形例］
第一変形例に係る接合方法では、図４の（ａ）に示すように、第二架台ＫＢを用いて準備工程及び第一の本接合行程を行う点で第一実施形態と相違する。第一変形例に係る接合方法では、準備工程と、第一の本接合工程と、バリ切除工程と、第二の本接合工程とを行う。第一変形例においては第一実施形態と相違する部分を中心に説明する。
【００４１】
第二架台ＫＢは、基板Ｋ１と、クランプＫ２と、凸部Ｋ３とで構成されている。凸部Ｋ３は、基板Ｋ１の中央に凸設されおり、突合せ部Ｊの延長方向に沿って延設されている。凸部Ｋ３の断面形状は特に制限されるものではない。
【００４２】
準備工程では、第二架台ＫＢ上において、金属部材１，１の一端側の端面１ａ，１ａを突き合わせて突合せ部Ｊを形成しつつ、金属部材１，１の一端側を凸部Ｋ３の上に配置する。また、金属部材１，１の他端側をクランプＫ２で固定する。つまり、金属部材１，１の他端側に対して一端側（端面１ａ，１ａ側）が高くなるように金属部材１，１を傾斜させる。これにより、突合せ部Ｊが最も高くなる状態で金属部材１，１が固定される。
【００４３】
第一の本接合工程は、第二架台ＫＢを用いることを除いては、第一実施形態と同等である。バリ切除工程は、第一実施形態と同等である。第二の本接合工程では、図３を参照するように、第一架台ＫＡを用いて金属部材１，１の裏面１ｃ，１ｃ側から摩擦攪拌接合を行う。第二の本接合工程は、第一実施形態と同等である。
【００４４】
以上説明した第一変形例のように、準備工程及び第一の本接合工程は第二架台ＫＢで行い、第二の本接合工程は第一架台ＫＡで行ってもよい。このようにしても、第一実施形態と略同等の効果を奏することができる。凸部Ｋ３によっても突合せ部Ｊが高くなるように金属部材１，１を容易に傾斜させることができる。
【００４５】
［第二変形例］
第二変形例に係る接合方法では、図４の（ｂ）に示すように、第三架台ＫＣを用いて準備工程及び第一の本接合工程を行う点で第一実施形態と相違する。第二変形例に係る接合方法では、準備工程と、第一の本接合工程と、バリ切除工程と、第二の本接合工程とを行う。第二変形襟においては第一実施形態と相違する部分を中心に説明する。
【００４６】
第三架台ＫＣは、基板Ｋ１と、クランプＫ２と、基板Ｋ１に設けられた傾斜載置部Ｋ４とで構成されている。
【００４７】
傾斜載置部Ｋ４は、断面三角形状を呈し、傾斜面Ｋ４ａ，Ｋ４ａを備えている。準備工程では、金属部材１，１の裏面１ｃを傾斜面Ｋ４ａ，Ｋ４ａにそれぞれ面接触させつつ、頂点Ｋ４ｂに突合せ部Ｊが位置するように配置し、クランプＫ２で固定する。つまり、金属部材１，１の他端側に対して一端側（端面１ａ，１ａ側）が高くなるように金属部材１，１を傾斜させる。これにより、突合せ部Ｊが最も高くなる状態で金属部材１，１が固定される。
【００４８】
第一の本接合工程は、第三架台ＫＣを用いることを除いては、第一実施形態と同等である。バリ切除工程は、第一実施形態と同等である。第二の本接合工程では、図３を参照するように、第一架台ＫＡを用いて金属部材１，１の裏面１ｃ，１ｃ側から摩擦攪拌接合を行う。第二の本接合工程は、第一実施形態と同等である。
【００４９】
以上説明した第二変形例のように、準備工程及び第一の本接合工程は第三架台ＫＣで行い、第二の本接合工程は第一架台ＫＡで行ってもよい。このようにしても、第一実施形態と略同等の効果を奏することができる。傾斜載置部Ｋ４によっても突合せ部Ｊが高くなるように金属部材１，１を容易に傾斜させることができる。
【００５０】
以上本発明の実施形態及び変形例について説明したが、本発明の趣旨に反しない範囲において適宜設計変更が可能である。例えば、本実施形態では、金属部材１，１を両方とも同じ角度で傾斜させているが、両者の傾斜角度が異なってもよい。
【００５１】
また、傾斜載置部Ｋ４は、傾斜面Ｋ４ａ，Ｋ４ａを備えるようにしたが、これに限定されるものではない。具体的な図示は省略するが、傾斜載置部を水平面と傾斜面Ｋ４ａとで構成してもよい。この場合の準備工程では、一方の金属部材１を水平面に載置するとともに、他方の金属部材１を傾斜面Ｋ４ａに載置する。このようにしても、第二の本接合工程において金属部材の他端側に対して一端側が高くなるように傾斜させた状態で摩擦攪拌を行うことができる。
【００５２】
また、金属部材１，１の他端側を架台に固定せずに第一の本接合工程及び第二の本接合工程を行ってもよい。
【符号の説明】
【００５３】
１      金属部材
１ａ    端面
１ｂ    表面
１ｃ    裏面
１０    スペーサー
Ｇ      回転ツール
Ｇ１    ショルダ部
Ｇ２    攪拌ピン
Ｈ      小型回転ツール
Ｈ１    ショルダ部
Ｈ２    攪拌ピン
Ｊ      突合せ部
ＫＡ      第一架台（架台）
Ｋ１    基板
Ｋ２    クランプ
Ｋ３    凸部
Ｋ４    傾斜載置部
【図１】
2015150596.tif 000003
【図２】
2015150596.tif 000004
【図３】
2015150596.tif 000005
【図４】
2015150596.tif 000006